(57)【要約】【課題】低温から高温までの幅広い温度範囲で良好な特性を持ち耐久性及び密封性の優れた密封装置を提供することを目的とする。【解決手段】玉軸受１の密封装置１１は、シロキサン結合を主骨格とするシリコーンゴム１００質量部あたり有機過酸化物０．２質量部以上１０質量部以下、及び、炭素を主成分とする粉末状のフィラー０．２質量部以上３０質量部以下を含有するシリコーンゴム組成物で構成されたシール部材７と補強部材９との一体成形物で構成されている。このような構成により、本実施形態の密封装置１１は耐久性及び密封性に優れており、また低温から高温までの幅広い温度範囲で良好な特性を持つ。また、玉軸受１は、密封装置１１を備えているので、軸受外部から軌道面側への異物等の侵入が生じにくく、軸受内部に封入された潤滑用グリースの漏出が生じにくい。【選択図】図１
2012167812.tif 000002
【特許請求の範囲】
【請求項１】
互いに対向配置される軌道面を備えた第１部材及び第２部材と、前記第１部材及び前記第２部材の軌道面間に転動自在に配設された複数個の転動体とを備え、前記転動体の転動を介して前記第１部材及び前記第２部材の一方が他方に対して相対移動し、前記両軌道面と前記転動体の転動面とがグリースで潤滑される転動装置に用いられ、前記第１部材及び前記第２部材の間に形成された間隙の開口を密封するように配置される密封装置であって、
ゴム組成物からなるシール部材と、前記シール部材を補強する補強部材との一体成形物で構成され、
前記ゴム組成物は、シロキサン結合を主骨格とするシリコーンゴム１００質量部あたり有機過酸化物０．２質量部以上１０質量部以下、及び、炭素を主成分とする粉末状のフィラー０．２質量部以上３０質量部以下を含有するシリコーンゴム組成物であることを特徴とする密封装置。
【請求項２】
前記シリコーンゴムが、ジメチルシリコーンゴム、メチルビニルシリコーンゴム、メチルフェニルシリコーンゴム、フロロシリコーンゴムの少なくともいずれか一つを含むことを特徴とする請求項１に記載の密封装置。
【請求項３】
前記炭素を主成分とする粉末状のフィラーが、黒鉛粉、カーボンブラックの少なくともいずれか一つを含むことを特徴とする請求項１又は２に記載の密封装置。
【請求項４】
前記炭素を主成分とする粉末状のフィラーの平均粒径が１μｍ以上５０μｍ以下であることを特徴とする請求項１〜３のいずれか１項に記載の密封装置。
【請求項５】
互いに対向配置される軌道面を備えた第１部材及び第２部材と、前記第１部材及び前記第２部材の軌道面間に転動自在に配設された複数個の転動体と、前記第１部材及び前記第２部材の間に形成された間隙の開口を密封するように配置される密封装置と、を備え、前記転動体の転動を介して前記第１部材及び前記第２部材の一方が他方に対して相対移動し、前記両軌道面と前記転動体の転動面とがグリースで潤滑される転動装置において、
前記密封装置は、請求項１〜４のいずれか１項に記載の密封装置であることを特徴とする転動装置。
【発明の詳細な説明】
【技術分野】
【０００１】
本発明は、密封装置及びそれを備えた転動装置に関する。
【背景技術】
【０００２】
従来、例えば転がり軸受には、軸受外部から軌道面側への水、水蒸気、異物などの侵入を防止すると共に、軸受内部に封入された潤滑用グリースの漏出を防止するため、外輪の内周面と内輪の外周面との間に形成された間隙を塞ぐように形成された密封装置が設けられている。特に、グリース封入型の転がり軸受には、グリースの漏洩を防ぐために接触式の密封装置が使用されている。これら密封装置には一般的にゴム組成物が用いられているが、元来、ゴム組成物は一般的に他の部材との接触において摩擦抵抗が大きく、摺動による摩擦に対する耐久性が乏しい。そのため、潤滑油等を密封装置の部材表面に付与する等、密封装置に摩擦抵抗を低下することを目的とする処理を施す場合が多い。
【０００３】
例えば、特許文献１には、フッ素ゴムに二硫化モリブデンやグラファイト粉末、ポリテトラフルオロエチレン（ＰＴＦＥ）粉末を配合させることにより、空気圧シリンダ等に使用されるシール材の摩擦抵抗を低下させる方法が記載されている。また、特許文献２には、ゴム表面にダイヤモンドライクカーボン（ＤＬＣ）等の硬質炭素皮膜を形成させることにより、摺動材料の摩擦抵抗を低下させる方法が記載されている。さらに、特許文献３には、ジエン系ゴムに対して変性シリコーンゴムを配合させることにより摺動材料の摩擦抵抗を低下させるといった方法が記載されている。
【先行技術文献】
【特許文献】
【０００４】
【特許文献１】特開２００８−２８５５６２号公報
【特許文献２】特開２００４−３４７０５３号公報
【特許文献３】特開平９−４８８７９号公報
【発明の概要】
【発明が解決しようとする課題】
【０００５】
しかしながら、上記のようにゴム組成物と、ゴム組成物と接触する相手部材の摩擦抵抗を低下させる対策はなされているが、一般的にゴム組成物として使用されているニトリルゴムやアクリルゴムは、低温から高温までの幅広い温度範囲における信頼性ならびに耐久性を確保できない恐れがある。また、フッ素ゴムも、高温条件下における耐久性の信頼性は高いものの、価格が高価であり、低温条件下における耐久性は十分ではないという課題が残されている。
【０００６】
また、上記ゴムと比較し、シリコーンゴムは広い温度範囲で安定した物性を維持することから優れたシール性を発揮するが、摺動部材として使用するには強度の脆弱性及び動摩擦係数が高いという問題がある。
本発明は、このような問題を解決するためになされたものであり、低温から高温までの幅広い温度範囲で良好な特性を持ち耐久性及び密封性の優れた密封装置を提供することを目的とする。また、軸受外部から軌道面側への異物等の侵入が生じにくく、軸受内部に封入された潤滑用グリースの漏出が生じにくい転動装置を提供することを目的とする。
【課題を解決するための手段】
【０００７】
以上の課題を解決するため、本発明の一態様に係る密封装置は、互いに対向配置される軌道面を備えた第１部材及び第２部材と、前記第１部材及び前記第２部材の軌道面間に転動自在に配設された複数個の転動体とを備え、前記転動体の転動を介して前記第１部材及び前記第２部材の一方が他方に対して相対移動し、前記両軌道面と前記転動体の転動面とがグリースで潤滑される転動装置に用いられ、前記第１部材及び前記第２部材の間に形成された間隙の開口を密封するように配置される密封装置であって、ゴム組成物からなるシール部材と、前記シール部材を補強する補強部材との一体成形物で構成され、前記ゴム組成物は、シロキサン結合を主骨格とするシリコーンゴム１００質量部あたり有機過酸化物０．２質量部以上１０質量部以下、及び、炭素を主成分とする粉末状のフィラー０．２質量部以上３０質量部以下を含有するシリコーンゴム組成物であることを特徴とする。
【０００８】
また、上記密封装置においては、前記シリコーンゴムが、ジメチルシリコーンゴム、メチルビニルシリコーンゴム、メチルフェニルシリコーンゴム、フロロシリコーンゴムの少なくともいずれか一つを含むことが好ましい。
さらに、上記密封装置においては、前記炭素を主成分とする粉末状のフィラーが、黒鉛粉、カーボンブラックの少なくともいずれか一つを含むことが好ましい。
また、前記炭素を主成分とする粉末状のフィラーの平均粒径が１μｍ以上５０μｍ以下であることが好ましい。
【０００９】
さらに、本発明の一態様に係る転動装置は、互いに対向配置される軌道面を備えた第１部材及び第２部材と、前記第１部材及び前記第２部材の軌道面間に転動自在に配設された複数個の転動体と、前記第１部材及び前記第２部材の間に形成された間隙の開口を密封するように配置される密封装置と、を備え、前記転動体の転動を介して前記第１部材及び前記第２部材の一方が他方に対して相対移動し、前記両軌道面と前記転動体の転動面とがグリースで潤滑される転動装置において、前記密封装置は、上記の各態様のうちいずれかの密封装置であることを特徴とする。
【発明の効果】
【００１０】
本発明の密封装置は、ゴム組成物からなるシール部材と、シール部材を補強する補強部材との一体成形物で構成されており、ゴム組成物は、シリコーンゴム組成物である。そのため、本発明の密封装置は低温から高温までの幅広い温度範囲で良好な特性を持つ。また、ゴム組成物は、シロキサン結合を主骨格とするシリコーンゴム１００質量部あたり有機過酸化物０．２質量部以上１０質量部以下、及び、炭素を主成分とする粉末状のフィラー０．２質量部以上３０質量部以下を含有するシリコーンゴム組成物である。そのため、本発明の密封装置は耐久性及び密封性に優れている。
【００１１】
また、本発明の転動装置は、上記の密封装置を備える。上記の密封装置は、耐久性及び密封性に優れ、低温から高温までの幅広い温度範囲で良好な特性を持つ。そのため、本発明の転動装置は、軸受外部から軌道面側への異物等の侵入が生じにくく、軸受内部に封入された潤滑用グリースの漏出が生じにくい。
【図面の簡単な説明】
【００１２】
【図１】本発明の第１実施形態を示す玉軸受の部分縦断面図である。
【図２】本発明の第２実施形態を示すリニアガイドの説明図であり、（ａ）は斜視図、（ｂ）は密封装置の縦断面図である。
【図３】本発明の第３実施形態を示すボールねじの説明図であり、（ａ）は一部を破断して示した正面図、（ｂ）は密封装置の縦断面図である。
【図４】本発明の第４実施形態を示すウォータポンプの説明図であり、（ａ）はウォータポンプの断面図、（ｂ）は密封装置の縦断面図である。
【図５】本発明の第５実施形態を示すハブユニットシールの縦断面図である。
【図６】本発明の第６実施形態を示す鉄道車両用軸受の縦断面図である。
【発明を実施するための形態】
【００１３】
本発明に係る密封装置及び転動装置の実施の形態を、図面を参照しながら詳細に説明する。
［第１実施形態］
図１は、本発明の転動装置の第１実施形態である転がり軸受、具体的には玉軸受１の縦断面図である。この玉軸受１は、外輪３、内輪５、転動体６、保持器１０、密封装置１１を備えて構成される。複数個の転動体６は、外輪３の内周面に形成された軌道面２と、軌道面２に対向するように内輪５の外周面に形成された軌道面４との間に転動自在に配設されると共に、保持器１０によって回転可能に保持されている。密封装置１１は、外輪３と内輪５との間に形成された間隙の開口を閉鎖し、内部を密封するものであり、外輪３、内輪５、転動体６の間の空間にはグリース８が封入されている。
【００１４】
密封装置１１は、外輪３及び内輪５の一方に固定されて他の一方に滑り接触しているシール部材７と、シール部材７を補強する補強部材９との一体成形物で構成される。本実施形態ではシール部材７は外輪３に固定されており、内輪５に滑り接触している。シール部材７はゴム組成物で構成されており、補強部材９は金属やプラスチックで構成されている。なお、本実施形態では、外輪３及び内輪５が、第１部材及び第２部材に相当する。
【００１５】
以下に、ゴム組成物について説明する。ゴム組成物は、シリコーンゴム組成物であり、シロキサン結合を主骨格とするシリコーンゴム１００質量部あたり有機過酸化物０．２質量部以上１０質量部以下、及び、炭素を主成分とする粉末状のフィラー０．２質量部以上３０質量部以下を含有する。
【００１６】
本実施形態の密封装置１１は、上記のシリコーンゴム組成物で構成されたシール部材７と補強材９との一体成形物で構成されている。上記のシリコーンゴム組成物は、炭素を主成分とする粉末状のフィラーを含有しているため、摩擦係数が低い。よって、本実施形態の密封装置１１は耐久性及び密封性に優れており、また低温から高温までの幅広い温度範囲で良好な特性を持つ。また、本実施形態の玉軸受１は、密封装置１１を備える。このような構成により、本実施形態の玉軸受１は軸受外部から軌道面側への異物等の侵入が生じにくく、軸受内部に封入されたグリース８の漏出が生じにくい。
【００１７】
シリコーンゴム組成物のベースゴムとなるシリコーンゴムとしては、シロキサン結合を主骨格とするシリコーンゴムであれば特に限定されるものではないが、具体的には、ジメチルシリコーンゴム、メチルビニルシリコーンゴム、メチルフェニルシリコーンゴム、フロロシリコーンゴム等が挙げられる。特に、フロロシリコーンゴムは、耐熱性・耐薬品性に優れている。これらのシリコーンゴムは、１種を単独で用いてもよいし、２種以上を混合して用いてもよい。また、これらのシリコーンゴムに他種のシリコーンゴムを混合して用いてもよい。
【００１８】
炭素を主成分とする粉末状のフィラーとしては、カーボンブラック、グラファイト、黒鉛粉等が挙げられる。これらの炭素を主成分とする粉末状のフィラーは、１種を単独で用いてもよいし、２種以上を混合して用いてもよい。機械物性を低下させずに摺動性を高めるために使用する場合には、特に黒鉛粉を用いることが好ましい。
炭素を主成分とする粉末状のフィラーの配合量は、ベースゴム１００質量部に対して０．２質量部以上３０質量部以下とする。配合量が０．２質量部未満の場合は、目的とする補強性等の効果が得られず、また加工性等も不十分となるからである。また、配合量が３０質量部超過の場合は、硬度が高くなりすぎると共に、加工性を大きく損ない、目的とする効果が得られない恐れがあるからである。
【００１９】
炭素を主成分とする粉末状のフィラーの粒径は、１μｍ以上５０μｍ以下とすることが好ましい。粒径が１μｍ未満の場合は、粒径が細かすぎるため良好な分散を得られない恐れがあるからである。また、粒径が５０μｍ超過の場合は、物性の低下を招き、必要な物性を得ることが困難となる恐れがあるからである。機械物性を低下させずに摺動性を高めるために使用する場合には、特に粒径が１μｍ以上１０μｍ以下の黒鉛粉を用いることが好ましい。
【００２０】
シリコーンゴム組成物の架橋剤として用いられる有機過酸化物は、特に限定されるものではないが、具体的には、ジクミルパーオキサイド、２，５−ジメチル−２，５−ビス（ｔ−ブチルパーオキシ）ヘキサン、パラメチルベンゾイルパーオキサイド、１，１−ジ−ｔ−ブチルパーオキシ−３，３，５−トリメチルシクロヘキサン、１，３−ビス（ｔ−ブチルパーオキシイソプロピル）ベンゼン、２，５−ジ（ｔ−ブチルパーオキシ）ヘキサン等が挙げられる。
【００２１】
有機過酸化物の配合量は、ベースゴム１００質量部に対して、好ましくは０．２質量部以上１０質量部以下、より好ましくは０．５質量部以上５質量部以下とする。有機過酸化物の配合量が０．２質量部未満の場合は、シリコーンゴムの十分な架橋をスムーズに行うことが困難となる恐れがあると共に、シリコーンゴム組成物の十分な強度を得ることができない恐れがあるからである。また、有機過酸化物の配合量が１０質量部超過の場合は、架橋量が過剰となり、シール性に必要な強度及び粘弾性を得ることができないばかりでなく、ゴム組成物と金属補強部材との接触が困難となるからである。なお、硬化用触媒等の有機過酸化物以外の架橋剤を用いることも可能である。
【００２２】
また、本発明の目的が損なわれない限りにおいて、これらに加えて、公知の添加剤を適宜シリコーンゴム組成物に配合することもできる。例えば、架橋助剤、充填剤、補強材等が挙げられる。
架橋助剤となるトリス（２−アクリロイルオキシエチル）イソシアヌレートの配合量は、ベースゴム１００質量部に対して、１質量部以上５質量部以下とする。架橋助剤の配合量が１質量部未満の場合は、十分な引張強度の向上が得られず、また、架橋助剤の配合量が５質量部超過の場合は、ベースゴムに相溶できなくなり、混練が困難となるため好ましくないからである。
【００２３】
充填剤としては、乾式シリカ、湿式シリカ、表面が疎水化処理された乾式シリカ及び湿式シリカ、クレー、石英微粉末、珪藻土、炭酸カルシウム、水酸化マグネシウム、水酸化アルミニウム、酸化アルミニウム、タルク、マイカ、カオリン、ベントナイト、シラス、ウォラストナイト、炭化ケイ素、ガラス粉末、アラミド繊維等が挙げられる。これらはその他の充填剤、例えばケイ酸カルシウム、カーボンブラック、硝子繊維などを若干含んでいてもよい。充填剤の配合量は、ベースゴム１００質量部に対して、１０質量部以上３００質量部以下である。充填剤の配合量が１０質量部未満の場合は、目的とする補強性などが得られず、また加工性なども不十分となるからである。また、充填剤の配合量が３００質量部超過の場合は、型流れ性、吐出性などの加工性が極端に低下するため好ましくないからである。
【００２４】
また、他の添加材としては、例えば、充填剤の分散性の向上を図る添加剤として、低分子量シロキサン、シラノール基含有シラン、アルコキシ基含有シランなどの分散剤等を配合することができる。さらに、耐熱性の向上を図る添加剤として、酸化鉄、酸化セリウム、オクチル酸鉄、酸化チタン等が挙げられる。また、難燃性の向上を図る添加剤として、白金化合物、パラジウム化合物等が挙げられる。また、補強部材との接着性の向上を図る添加剤として、トリアリルイソチオシアネート、シランカップリング剤等が挙げられる。これらの添加剤は、１種を単独で用いてもよいし、２種以上を混合して用いてもよい。また、同じ効果を付与する添加剤を２種以上混合して用いてもよい。
【００２５】
上記の各成分を用いてゴム組成物を得るための方法は、特に限定されるものではないが、上記した各材料の所定量をゴム混練ロール、加圧ニーダー、バンバリーミキサーなどの従来から公知のゴム用混練装置に投入し、均一に混練りすることが可能である。混練り条件は特に限定はないが、通常は３０〜８０℃の温度で、５〜６０分間混練りすることによって、各種添加剤を十分に分散させることが可能である。
【００２６】
また、上記ゴム組成物の架橋方法も特に限定はないが、未架橋のゴム組成物を金型の中で加圧しながら加熱すればよく、圧縮成形、トランスファー成形、射出成形などの公知のゴム成形方法により製造することができる。通常、１２０〜２００℃で３０秒〜３０分程度加圧架橋し、更に、必要に応じて、１２０〜２００℃で１０分〜１０時間程度の二次架橋により作成される。
【００２７】
本実施形態の玉軸受１は、−５０℃の低温から１８０℃の高温までの過酷な環境下において、グリース潤滑で使用することができる。例えば、オルタネータ、コンプレッサ等のエンジンルーム内に設置する自動車補機の回転支持部を構成する軸受等において、封入グリースの漏洩が生じにくく、軸受外部からの塵埃、水、泥水等の侵入が生じにくい。
【００２８】
なお、本実施形態は本発明の一例を示したものであって、本発明は本実施形態に限定されるものではない。例えば、本実施形態においては転がり軸受の例として深溝玉軸受を挙げて説明したが、本発明は、他の種類の様々な転がり軸受に対して適用することができる。例えば、アンギュラ玉軸受、自動調心玉軸受、円筒ころ軸受、円すいころ軸受、針状ころ軸受、自動調心ころ軸受等のラジアル形の転がり軸受や、スラスト玉軸受、スラストころ軸受等のスラスト形の転がり軸受である。
【００２９】
［第２実施形態］
図２は、本発明の転動装置の第２実施形態であるリニアガイドである。本実施形態のリニアガイド１００は、図２（ａ）に示すように、案内レール１３０とスライダ１２０とからなり、スライダ１２０のスライド方向両端に密封装置１１０が取付けられている。この密封装置１１０は、図２（ｂ）に示すように、金属製の補強部材１４０とゴム組成物製のシール部材１５０とからなり、シール部材１５０は３つのリップ部１６０，１７０，１８０を有する。本実施形態では、案内レール１３０及びスライダ１２０が、第１部材及び第２部材に相当する。
この密封装置１１０のゴム組成物には、前記第１実施形態のゴム組成物と同等のシリコーンゴム組成物を使用することができる。なお、このシリコーンゴム組成物を使用した効果は第１実施形態と同様であるため記載を省略する。
【００３０】
［第３実施形態］
図３は、本発明の転動装置の第３実施形態であるボールねじである。本実施形態のボールねじ２００は、図３（ａ）に示すように、ねじ軸２２０とナット２３０とからなり、ナット２３０の軸方向両端に密封装置２１０が取付けられている。この密封装置２１０は、図３（ｂ）に示すように、金属製の補強部材２５０とゴム組成物製のシール部材２６０とからなり、ゴム組成物は、ねじ軸２２０のねじ溝２４０に接触するリップ部２７０を有する。本実施形態ではねじ軸２２０及びナット２３０が、第１部材及び第２部材に相当する。
この密封装置２１０のゴム組成物には、前記第１実施形態のゴム組成物と同等のシリコーンゴム組成物を使用することができる。なお、このシリコーンゴム組成物を使用した効果は第１実施形態と同様であるため記載を省略する。
【００３１】
［第４実施形態］
図４（ａ）は、本発明の転動装置の第４実施形態であるウォータポンプの断面図である。また、図４（ｂ）は本実施形態のウォータポンプの要部の軸方向断面図である。本実施形態のウォータポンプ３００は、インペラ３４０が固定された回転軸３２０を、軸方向に間隔をおいて配置した複数個の転がり軸受３１０によりケーシング３５０に支承して構成されており、ウォータポンプ用軸受３１０のインペラ３４０側に密封装置３８０が設けられている。さらに、ウォータポンプ用軸受３１０の駆動側３３０にも密封装置３８０が設けられている。
【００３２】
図４（ｂ）において、ウォータポンプ用軸受３１０は、外輪３１０ａと、内輪を構成する回転軸３２０と、外輪３１０ａと回転軸３２０との間に挟持されたボール３１０ｂと、ボール３１０ｂを保持する保持器３１０ｃとからなる。密封装置３８０は密封板３６０とフリンガー３７０とからなる。外輪３１０ａの軸方向端部のシール溝３１０ｄには、密封板３６０が配置されている。本実施形態では、外輪３１０ａ及び回転軸３２０が、第１部材及び第２部材に相当する。この密封板３６０は補強部材である芯金３６０ａとシール部材である弾性材３６０ｂとからなり、弾性材３６０ｂにも、前記第１実施形態のゴム組成物と同等のシリコーンゴム組成物を使用することができる。なお、このシリコーンゴム組成物を使用した効果は第１実施形態と同様であるため記載を省略する。
【００３３】
［第５実施形態］
図５は、本発明の密封装置の一実施形態であるハブユニットシールの断面図である。本実施形態のハブユニットシール４００は、補強部材である芯金４０５と、スリンガ４０６と、シール部材である弾性部材４０７とで構成されている。このうち芯金４０５は、低炭素鋼板等の金属板にプレス加工等の打ち抜き加工及び塑性加工を施すことによって、一体的に形成されている。このような芯金４０５は、図示しない転がり軸受を構成する外輪の端部の内周面に内嵌固定自在な外径側円筒部４０９と、この外径側円筒部４０９の軸方向内端縁（図５の左端縁）から径方向内方に折れ曲がった内側円輪部４１０とを備えており、断面略Ｌ字形の円環状をなしている。
【００３４】
また、スリンガ４０６は、ステンレス鋼板等の優れた耐食性を有する金属板にプレス加工等の打ち抜き加工及び塑性加工を施すことによって、一体的に形成されている。このようなスリンガ４０６は、前記転がり軸受を構成する内輪の端部の外周面に外嵌固定自在な内径側円筒部４１２と、この内径側円筒部４１２の軸方向外端縁（図５の右端縁）から径方向外方に折れ曲がった外側円輪部４１３とを備えており、断面略Ｌ字形の円環状をなしている。
【００３５】
さらに、弾性部材４０７は弾性を有するゴム組成物で構成されていて、外側，中間，内側の３つのシールリップ４１４，４１５，４１６を有している。そして、その基端部が芯金４０５に固着されている。最も外側に位置する外側シールリップ４１４の先端がスリンガ４０６を構成する外側円輪部４１３の内側面に摺接し、中間シールリップ４１５及び内側シールリップ４１６の先端がスリンガ４０６を構成する内径側円筒部４１２の外周面に摺接している。この弾性部材４０７にも、前記第１実施形態のゴム組成物と同等のシリコーンゴム組成物を使用することができる。このシリコーンゴム組成物を使用した効果は第１実施形態と同様であるため記載を省略する。なお、本実施形態のハブユニットシール４００は、上記実施形態の玉軸受、リニアガイド、ボールねじに使用することができ、また、鉄道車両用軸受や自動車用ハブユニット軸受等の様に、水や塵埃が多量に存在するような過酷な環境において使用される転動装置に好適に使用することができる。
【００３６】
［第６実施形態］
図６は、本発明の転動装置の第６実施形態である鉄道車両用軸受の断面図である。本実施形態の鉄道車両用軸受５００は、常時非回転状態に維持された外輪(静止輪)５０１と、外輪５０１の内側に対向して回転可能に配置された内輪(回転輪)５０３と、外輪５０１及び内輪５０３の対向面にそれぞれ周方向に連続して複数形成された軌道面５０１ｓ,５０３ｓ間に沿って転動自在に組み込まれた複数の転動体(ころ)５０５と、複数の転動体(ころ)５０５を１つずつ回転自在に保持しながら、外内輪５０１,５０３間に沿って公転する例えば樹脂製の保持器５１１とを備えている。なお、本実施形態では、外輪５０１及び内輪５０３が、第１部材及び第２部材に相当する。
【００３７】
また、鉄道車両用軸受５００は、軸受回転中における潤滑性能や回転性能を一定に維持するために、所定量の潤滑剤(例えば、油、グリース)が軸受内部に封入されている。この場合、潤滑剤の軸受外部への漏洩防止を図ると共に、異物(例えば、水、塵埃)の軸受内部への浸入防止を図るために、外内輪５０１,５０３の軸方向両端側には、それぞれ、軸受内部を軸受外部から密封するための密封装置が設けられている。密封装置として、図６中向って左側の油切り部材５１７と右側の油切り部材５１９とのそれぞれに対向した環状のシール構造体５２５ａ,５２５ｂが設けられている。この密封装置として、第１，４，５実施形態の密封装置を用いることができる。なお、このシリコーンゴム組成物を使用した効果は第１実施形態と同様であるため記載を省略する。
【実施例】
【００３８】
以下に、本実施形態の実施条件と得られた効果について具体的に示すが、本発明はこれにより何ら制限されることはない。
実施例１〜８は、表１に示す主な配合、架橋条件に従い、ベースゴム、架橋剤、黒鉛粉又はカーボンブラック、老化防止剤等その他の添加剤をゴム混練ロールにて混練りし、架橋を行い得られたゴム組成物である。また、比較例１〜６は表２に示す主な配合、架橋条件に従い、ベースゴム、架橋剤、黒鉛粉、シリカ、老化防止剤等その他の添加剤をゴム混練ロールにて混練りし、架橋を行い得られたゴム組成物である。さらに、参考例１〜４は表３に示す主な配合、架橋条件に従い、ベースゴム、架橋剤、黒鉛粉、シリカ、老化防止剤等その他の添加剤をゴム混練ロールにて混練りし、架橋を行い得られたゴム組成物である。
【００３９】
【表１】
2012167812.tif 000003
【００４０】
【表２】
2012167812.tif 000004
【００４１】
【表３】
2012167812.tif 000005
【００４２】
表１〜３に示した配合剤は以下の通りである。
＊１は、東レ・ダウコーニング株式会社製のシリコーンコンパウンド、商品名「ＳＨ７５ＵＮ」であり、シリカがベースゴム１００質量部に対して４０質量部コンパウンドされたものである。
＊２は、オリエンタル産業株式会社製の平均粒径８μｍの黒鉛粉、商品名「ＡＴ−Ｎｏ．２０」である。
＊３は、オリエンタル産業株式会社製の平均粒径７μｍの黒鉛粉、商品名「ＡＴ−Ｎｏ．４０」である。
＊４は、東海カーボン株式会社製の平均粒径３８ｎｍのカーボンブラック、商品名「シースト１１６」である。
＊５は、三菱化学株式会社製の平均粒径１９μｍのカーボンブラック、商品名「ダイアブラックＡ」である。
＊６は、日本アエロジル株式会社製の疎水性シリカ、商品名「ＡＥＲＯＳＩＬ（登録商標）１０６」である。
＊７は、信越化学工業株式会社製の２，５ジメチル−２，５ビス（ｔ−ブチルパーオキシ）ヘキサン、商品名「Ｃ−８」である。
【００４３】
前述のようにして得られたゴム組成物を試験片とし、該試験片の機械的物性を２３℃の環境下で、以下の方法により実施した。
（１）硬さ測定
ＪＩＳ  Ｋ６２５３に従って測定を行った。架橋した２ｍｍ厚のシート状サンプルを重ねて６ｍｍ以上とし、デュローメーターＡで製品硬さを求めた。結果を表４〜６に示す。
（２）一軸引張試験
ＪＩＳ  Ｋ６２５１に従い、引張速度５００ｍｍ／ｍｉｎの条件で引張試験を行い、破断時の強度、破断時の伸びを測定した。結果を表４〜６に示す。
（３）摩擦係数測定
得られた試験片を縦３０ｍｍ×横３０ｍｍ×厚さ２ｍｍの板状に加工し、板状試験片とした。摩擦の相手材は、ＳＵＳＪ２（軸受鋼）を内径２０ｍｍ、外径２６ｍｍのリングとし、リングオンディスク試験で試験を行った。結果を表４〜６に示す。
【００４４】
【表４】
2012167812.tif 000006
【００４５】
【表５】
2012167812.tif 000007
【００４６】
【表６】
2012167812.tif 000008
【００４７】
表４の実施例１〜８、及び、表５の比較例２から、シリコーンゴムに黒鉛粉、カーボンブラックを配合することで、シリカを配合した試験片より摩擦係数が低減することがわかる。また、表４の実施例１及び２と実施例３及び４から、シリコーンゴムに黒鉛粉を配合した方が、カーボンブラックを配合するより摩擦係数の低減に対する効果が高いことがわかる。また、表４の比較例１及び２から、シリカを配合しても摩擦係数の低減に対する効果がないことがわかる。
【００４８】
さらに、表４の実施例５及び表５の比較例３から、黒鉛粉の配合量を０．２質量部以上とすることで摩擦係数の低減に対する効果が現れることがわかる。一方、表４の実施例６から、黒鉛粉の配合量が３０質量部の場合には若干の強度の低下が見られるものの、摩擦係数の低減に効果があることがわかる。他方、黒鉛粉の配合量が３５質量部である比較例４は、硬さの増加と強度の低下が顕著に現れることがわかる。
【００４９】
また、表６の参考例１及び参考例３から、架橋剤の配合量が０．２質量部である参考例１と比して、参考例３は架橋剤の配合量が０．１質量部であり、十分な架橋が行われていないため、その強度が顕著に低下していることがわかる。さらに、表５の比較例５から、黒鉛粉の配合によって多少の補強効果は見られるものの、架橋剤の配合が不十分であるため摩擦係数の低減は見られないことがわかった。一方、表６の参考例４は架橋剤の配合量が１２質量部であるが、架橋剤の配合量が１０質量部である参考例２と比して、伸びが小さくなっていることから、柔軟性が失われていることがわかる。また、比較例６から、黒鉛粉の配合によって若干の補強効果及び摩擦係数の低減効果は得られるものの、架橋剤が過剰に配合されているため柔軟性が失われることがわかる。
【符号の説明】
【００５０】
１は玉軸受（転がり軸受）、２，４，５０１ｓ，５０３ｓは軌道面、３，３１０ａ，５０１は外輪、５，５０３は内輪、６，５０５は転動体、７，１５０，２６０はシール部材、８はグリース、９，１４０，２５０は補強部材、１１，１１０，２１０，３８０，４００，５２５ａ，５２５ｂは密封装置、１００はリニアガイド装置、１２０はスライダ、１３０は案内レール、２００はボールねじ、２２０はねじ軸、２３０はナット、２４０はねじ溝、３１０はウォータポンプ用軸受、３１０ｂはボール、３２０は回転軸、３６０ａ，４０５は芯金、３６０ｂは弾性材、４０７は弾性部材、５００は鉄道車両用軸受
【図１】
2012167812.tif 000009
【図２】
2012167812.tif 000010
【図３】
2012167812.tif 000011
【図４】
2012167812.tif 000012
【図５】
2012167812.tif 000013
【図６】
2012167812.tif 000014